(57)【要約】【課題】柔らかく、濃厚な色調でありながら、製造過程において白水が汚れにくい衛生薄葉紙を提供する。【解決手段】着色された衛生薄葉紙であって、着色剤と、定着剤と、ローション薬液とを含有し、０．０５以上２．００以下の着色剤の有姿換算による添加率に対する定着剤の添加率を有し、Ｌ＊ａ＊ｂ＊表色系において、６０以上９６以下のＬ＊値を、少なくとも一方が絶対値３以上のａ＊値またはｂ＊値と、を有することを特徴とする衛生薄葉紙により解決される。【選択図】なし【特許請求の範囲】
【請求項１】
着色された衛生薄葉紙であって、
着色剤と、定着剤と、ローション薬液とを含有し、
０．０５以上２．００以下の前記着色剤の有姿換算による添加率に対する前記定着剤の添加率を有し、
Ｌ＊ａ＊ｂ＊表色系において、６０以上９６以下のＬ＊値を、
少なくとも一方が絶対値３以上のａ＊値またはｂ＊値と、を有することを特徴とする衛生薄葉紙。
【請求項２】
前記定着剤の添加率が０．００５質量％以上０．４００質量％以下であることを特徴とする請求項１に記載の衛生薄葉紙。
【請求項３】
前記着色剤が染料を含有し、前記染料の有姿換算による添加率が０．０２質量％以上０．４０質量％以下であることを特徴とする請求項１または２に記載の衛生薄葉紙。
【請求項４】
前記ローション薬液の塗工率が４質量％以上４０質量％以下であることを特徴とする請求項１ないし３のいずれか１項に記載の衛生薄葉紙。
【請求項５】
５０以上２０００以下の前記定着剤の添加率に対する前記ローション薬液の塗工率を有することを特徴とする請求項１ないし４のいずれか１項に記載の衛生薄葉紙。
【請求項６】
１０ｇ／ｍ２以上２５ｇ／ｍ２以下の坪量を有することを特徴とする請求項１ないし５のいずれか１項に記載の衛生薄葉紙。
【請求項７】
５０μｍｍ以上１００μｍ以下の紙厚を有することを特徴とする請求項１ないし６のいずれか１項に記載の衛生薄葉紙。
【請求項８】
乾燥時の縦方向の引張り強度ＤＭＤＴと、乾燥時の横方向の引張り強度ＤＣＤＴの積の平方根であるＤＧＭＴ＝（ＤＭＤＴ×ＤＣＤＴ）１／２が１．０Ｎ／２５ｍｍ以上２．４Ｎ／２５ｍｍ以下であることを特徴とする請求項１ないし７のいずれか１項に記載の衛生薄葉紙。
【発明の詳細な説明】
【技術分野】
【０００１】
本発明は、衛生薄葉紙に関する。
【背景技術】
【０００２】
従来から、トイレットペーパーやフェイシャルティシュ等のティシューペーパー、紙タオル、ハンドタオルといった衛生薄葉紙は、高級感を付与するために、濃色に色調を調整することが多い。衛生薄葉紙に所望の色調で着色する場合、原料であるパルプスラリー中に染料や顔料のような着色剤を添加し、衛生薄葉紙に内添する方法が行われている（例えば、特許文献１参照）。
【０００３】
抄紙工程において、着色されたパルプスラリーは、ワイヤー上に薄く均一に噴射され、徐々に脱水されて紙の層を形成していく（例えば、特許文献２、図１参照）。そして、定着しなかった着色剤は白水中に流出し、抄紙機の汚染や、排水処理の負荷となっていた。特に、濃色に色調を調整しようとすると、着色剤の添加量が増大することにより、上記のような問題が悪化していた。したがって、着色剤のパルプ繊維への定着性を高めるために、一般的に、パルプスラリーには定着剤を添加することが行われている（例えば、特許文献３参照）。
【先行技術文献】
【特許文献】
【０００４】
【特許文献１】特開平０５−０４４１８７号公報
【特許文献２】特開２００３−３１０４７６号公報
【特許文献３】特開２００６−１８３１６９号公報
【発明の概要】
【発明が解決しようとする課題】
【０００５】
しかし、パルプ繊維への定着性を高めようとして定着剤を使用すると、白水が汚れにくくなる一方、衛生薄葉紙が硬くなりやすく、柔らかさが劣ることが分かった。
【課題を解決するための手段】
【０００６】
そこで、本発明はこのような課題に鑑みてなされたものであり、その目的は、柔らかく、濃厚な色調でありながら、製造過程において白水が汚れにくい衛生薄葉紙を提供することにある。
【０００７】
上記課題を解決するために、本発明は、以下の構成によって把握される。
（１）本発明の衛生薄葉紙は、着色された衛生薄葉紙であって、着色剤と、定着剤と、ローション薬液とを含有し、０．０５以上２．００以下の着色剤の有姿換算による添加率に対する定着剤の添加率を有し、Ｌ＊ａ＊ｂ＊表色系において、６０以上９６以下のＬ＊値を、少なくとも一方が絶対値３以上のａ＊値またはｂ＊値と、を有することを特徴とする。
【０００８】
（２）上記（１）の態様において、定着剤の添加率が０．００５質量％以上０．４００質量％以下であってもよい。
【０００９】
（３）上記（１）または（２）の態様において、着色剤が染料を含有し、染料の有姿換算による添加率が０．０２質量％以上０．４０質量％以下であってもよい。
【００１０】
（４）上記（１）ないし（３）のいずれかの態様において、ローション薬液の塗工率が４質量％以上４０質量％以下であってもよい。
【００１１】
（５）上記（１）ないし（４）のいずれかの態様において、５０以上２０００以下の定着剤の添加率に対するローション薬液の塗工率を有してもよい。
【００１２】
（６）上記（１）ないし（５）のいずれかの態様において、１０ｇ／ｍ２以上２５ｇ／ｍ２以下の坪量を有してもよい。
【００１３】
（７）上記（１）ないし（６）のいずれかの態様において、５０μｍ以上１００μｍ以下の紙厚を有してもよい。
【００１４】
（８）上記（１）ないし（７）のいずれかの態様において、乾燥時の縦方向の引張り強度ＤＭＤＴと、乾燥時の横方向の引張り強度ＤＣＤＴの積の平方根であるＤＧＭＴ＝（ＤＭＤＴ×ＤＣＤＴ）１／２が１．０Ｎ／２５ｍｍ以上２．４Ｎ／２５ｍｍ以下であってもよい。
【発明の効果】
【００１５】
この発明によれば、柔らかく、濃厚な色調でありながら、製造過程において白水が汚れにくい衛生薄葉紙を提供することができる。
【発明を実施するための形態】
【００１６】
以下、本発明を実施するための形態（以下、実施形態）について詳細に説明する。なお、衛生薄葉紙のウェブ及びその製品の抄紙の流れ方向を「縦方向」とし、流れ方向に直角な方向を「横方向」とする。
【００１７】
衛生薄葉紙としては、例えば、ティシューペーパー、トイレットペーパー、ペーパータオル、キッチンタオル、ワイパー、ハンドタオルをあげることができる。このなかでも、高級品として採用されることが多いことから、ティシューペーパーが好ましい。
【００１８】
衛生薄葉紙の原料パルプとしては、木材由来のパルプとして、針葉樹パルプ（ＮＢＫＰ）、広葉樹パルプ（ＬＢＫＰ）があげられ、古紙パルプとして、ミルクカートンセカンダリーファイバー（ＭＳＦ）、デインキングパルプ（ＤＩＰ）等があげられる。また、アバカ、サイザル麻、わらパルプ、竹パルプ、ケナフパルプ等の非木材パルプが含まれていてもよい。特に、ハンドフィールを重視する場合は、繊維粗度が比較的低いパルプを用いることが好ましい。
【００１９】
本発明の実施形態に係る衛生薄葉紙は、着色剤と、定着剤と、ローション薬液を含有し、その含有量を上記範囲に規定することにより、見た目の高級感、柔らかさ、白水の低汚染性を共に満たすことができる。
【００２０】
（着色剤）
着色剤としては、特に制限はなく、一般的に繊維・紙の着色に用いられる直接染料、カチオン染料、塩基性染料、酸性染料等の染料、天然色素、食用色素、染料ベースもしくは顔料ベースのインキ等をあげることができる。これらの中でも、衛生薄葉紙のリサイクル性や発色の均質性から、水溶性である染料を使用することが好ましい。なお、着色剤は、単独でも使用し得るが、２種類以上を混合して使用してもよい。
【００２１】
直接染料としては、例えば、アニオン性直接染料、カチオン性直接染料等があげられる。なかでも、脱墨古紙パルプに対する染着性、着色コスト及び色落ちを抑制する効果が大きいことから、アニオン性直接染料がより好ましい。
【００２２】
カチオン染料は、第四アンモニウム化合物型のカチオンとしてパルプ中の酸性基と結合して染着するものであり、例えば、ポリメチン系、アゾ系、アザメチン系、アントラキノン系をあげることができる。
【００２３】
顔料ベースのインキとしては、例えば、無機顔料、有機顔料及びレーキ顔料のインキをあげることができる。脱墨古紙パルプへの定着性の観点から、無機顔料のインキを用いることが好ましい。
【００２４】
また、着色剤が染料の場合、有姿換算による添加率を０．０２質量％以上０．４０質量％以下とすることが好ましく、０．０２質量％以上０．１５質量％以下とすることがより好ましく、０．０４質量％以上０．１５質量％以下とすることがさらに好ましい。なお、有姿とは、水分を含む質量をいう。例えば、３質量％のパルプ原料１００ｇに対して、着色剤を１ｇ添加した場合、有姿換算の添加率は、以下の計算によって求められる。
有姿換算による添加率（％）＝１００×着色剤  １ｇ／（パルプ原料  １００ｇ×濃度３質量％）＝３３％
なお、着色剤は、水で希釈して添加しても良い。例えば、水で２倍に希釈した場合、添加量（ｇ）を２倍にすれば、添加率（％）は同じ値となる。
【００２５】
（定着剤）
着色剤の定着性を向上させるために、原料パルプに定着剤が添加される。定着剤として、一般的に繊維・紙の着色剤に対する定着剤として用いられるものであれば特に限定せず、例えば、着色剤が染料の場合、２級アミン、３級アミン、４級アンモニウム塩等のカチオン性物質、カチオン化澱粉、カチオン性ポリマー等があげられる。これらの定着剤は、染料中のスルホン酸基、カルボキシル基、アミノ基などと不溶な塩を形成して染料を捕獲し、色彩性の向上や、不溶な塩の形成による染料の流れ出しや滲み出しを抑制し、耐水性を向上させる。カチオン性ポリマーの分子量は１０万以上２００万以下が好ましく、１０万以上１００万以下がより好ましく、３０万以上７０万以下がさらに好ましい。１０万未満では、ポリマーの繊維への定着性が劣る。一方、２００万を超すと、ポリマーの粘度が上昇し、ハンドリングが悪化する。また、カチオン性ポリマーの電荷密度は、１以上１０以下ｍｅｑ／ｇが好ましく、２以上８以下ｍｅｑ／ｇがより好ましく、２以上５以下ｍｅｑ／ｇがさらに好ましい。１ｍｅｑ／ｇ未満では、染料の定着性が劣る。一方、１０ｍｅｑ／ｇ以上では、定着剤の安定性が劣る。カチオン性ポリマーとしては、ポリビニルアミン、ポリＤＡＤＭＡＣ（ジアリルジメチルアンモニウムクロライド）、ポリアミン系縮合物等があげられるが、ポリアミン系縮合物が好ましい。なお、硫酸バンドも定着剤として使用されることがあるが、抄紙ｐＨや湿紙ウェブを乾燥するヤンキードライヤーのコーティングに影響を与える場合があるので、添加しないことが好ましい。
【００２６】
また、着色剤が顔料の場合、定着剤としては、シリカ、４級アンモニウム塩、ピリジウム塩、ジシアンジアミド・ホルムアルデヒド縮合物、ポリアクリルアミドを除くポリアミドアミン系化合物等をあげることができる。なお、定着剤は、単独でも使用し得るが、２種類以上を混合して使用してもよい。
【００２７】
定着剤は、添加率を０．００５質量％以上０．４００質量％以下とすることが好ましく、０．０２質量％以上０．１５質量％以下とすることがより好ましい。例えば、３質量％のパルプ原料１００ｇに対して、固形分濃度５０％の定着剤を１ｇ添加した場合、定着剤の添加率は、以下の計算によって求められる。
添加率（％）＝１００×定着剤  １ｇ×濃度５０質量％／（パルプ原料  １００ｇ×濃度３質量％）＝１７％
なお、定着剤は、水で希釈して添加しても良い。例えば、水で２倍に希釈した場合、添加量（ｇ）を２倍にすれば、添加率（％）は同じ値となる。
【００２８】
本発明の実施形態に係る衛生薄葉紙において、着色剤の有姿換算による添加率に対する定着剤の添加率は、０．０５以上２．００以下であり、０．０５以上１．００以下がより好ましく、０．２０以上０．６０以下がさらに好ましい。０．０５未満では、白水の入れ替え頻度や抄紙機の洗浄回数が増加したり、廃水処理の負荷が大きくなったりする。一方、２．００を超すと、衛生薄葉紙の柔らかさが低下する。着色剤と定着剤のパルプ原料への添加順番としては、まず、定着剤を添加し、次に着色剤を添加することが好ましい。この添加順であれば、定着剤であるカチオン性ポリマーが繊維に定着し、着色剤である染料がカチオン性ポリマーを介して繊維に定着しやすくなる。
【００２９】
（ローション薬液）
ローション薬液は、衛生薄葉紙に柔軟性や滑らかさを付与するために用いられるものであれば特に制限はなく、その含有成分は、公知の成分、例えば、シリコーンオイル、グリセリン等の多価アルコールを含有する保湿剤、アロエエキス等の天然保湿成分、第四級アンモニウム塩等の柔軟剤、乳化剤、界面活性剤、抗酸化剤、流動パラフィン、鉱物油、ワックス等を配合したものがあげられる。衛生薄葉紙の基材にローション薬液を塗布、含浸又はスプレー等することにより、これらの成分を担持することができる。
【００３０】
ローション薬液の塗工方法は、一般に使用する方法であれば特に限定せず、インクジェット印刷、フレキソ印刷、グラビア印刷、ロール塗布、スプレー塗布をあげることができる。また、シートの片面のみにローション薬液を塗布しても、両面に塗布しても、片面に塗布してもう一方の片面に浸透させてもよい。
【００３１】
原料パルプに対して着色剤、定着剤等を添加した原料を抄紙機にて抄造し、抄紙機で巻き取られた原紙をインターフォルダで積層する前に、ローション薬液を塗布することが好ましい。インターフォルダとしては、例えば、マルチスタンド式インターフォルダ（ＭＦ）や、ロータリー式インターフォルダ（ＩＦ）があげられる。
【００３２】
ローション薬液の塗工率は、水分を除く含有成分として、原紙質量当たり４質量％以上４０質量％以下が好ましく、１０質量％以上３０質量％以下がより好ましい。４質量％未満では、ローション薬液を担持した衛生薄葉紙としてのしっとり感が得られない。一方、４０質量％を超すと、衛生薄葉紙の強度が弱くなって、使用時に破れたり、操業時に断紙が発生しやすくなったりする場合がある。なお、ローション薬液の塗工率（％）は、薬液中に含まれる水分以外の成分の塗工量（重量）から計算する。例えば、薬液の水分以外の成分の濃度が８０％であり、原紙１．０ｇ当たりの薬液の水分を含む塗工量（重量）が０．１５ｇの場合、薬液の水分以外の成分の塗工量（重量）は０．１２ｇとなり、薬液の水分以外の成分の塗工率（％）は１２％となる。
【００３３】
また、本発明の実施形態に係る衛生薄葉紙において、定着剤の添加率に対するローション薬液の塗工率は、５０以上２０００以下が好ましく、２００以上８００以下がより好ましい。５０未満であると、定着剤過多により、ローション薬液の効果が減少する。一方、２０００を超えると、ローション薬液を塗布する際の操業性が劣る場合がある。
【００３４】
（色）
Ｌ＊ａ＊ｂ＊表色系とは、１９７６年に国際照明委員会（ＣＩＥ）で規格化され、ＪＩＳ  Ｚ７８２９（ＩＳＯ  ２４７０）に規定する表色系である。Ｌ＊値は、明度を示し、０になると黒、１００になると白を示す。また、ａ＊値及びｂ＊値は、クロマネティクス指数を示し、ａ＊値は、正の値が赤、負の値が補色の緑を示し、ｂ＊値は、正の値が黄色、負の値が補色の青を示し、それぞれの絶対値が大きいほど強い色（彩度が高い）となる。Ｌ＊ａ＊ｂ＊表色系において、衛生薄葉紙のＬ＊値は、６０以上９６以下が好ましく、７０以上９６以下がより好ましく、７８以上９６以下がさらに好ましい。また、ａ＊値あるいはｂ＊値の少なくとも一方の値が絶対値で３以上が好ましく、絶対値で３以上３０以下がより好ましく、絶対値で５以上２０以下がさらに好ましい。衛生薄葉紙のＬ＊ａ＊ｂ＊表色系におけるＬ＊値、ａ＊値、ｂ＊値が上記範囲に有することにより、衛生薄葉紙は、明度が高く、濃色の色調を示し、高級感のある外観となる。Ｌ＊値、ａ＊値及びｂ＊値は、例えば、村上色彩技術研究所社製の分光測色計ＣＭＳ−３５ＳＰＸを用いて測定することができる。
【００３５】
（紙厚）
衛生薄葉紙のシート１枚当たりの厚さは、５０μｍ以上１００μｍ以下であり、好ましくは５５μｍ以上９０μｍ以下である。シート１枚当りの紙厚が５０μｍ未満の場合、しなやかさが向上するものの、剛性が低く、ボリューム感が乏しくなり、吸水時の保水能力も低くなる。一方、シート１枚当りの紙厚が１００μｍを超えると、剛性が高くなり、ゴワツキ感が生じる。
【００３６】
紙厚は、ＪＩＳ  Ｐ  ８１１１（１９９８）の温湿度条件下（２３±１℃、５０±２％相対湿度）において、シックネスゲージ（例えば、尾崎製作所製のダイヤルシックネスゲージ「ＰＥＡＣＯＣＫ」）を用いて測定した。紙厚の測定条件は、測定荷重２５０ｇｆ、測定子直径２９ｍｍで、測定子と測定台の間に試料を置き、測定子を１秒間に１ｍｍ以下の速度で下ろしたときのゲージを読み取った。なお、１回の測定は試料である衛生薄葉紙を１０枚重ねて行い、１枚当たりの紙厚に換算した。紙厚は、この測定を１０回繰り返して得られる平均値とした。
【００３７】
（坪量）
衛生薄葉紙の１プライ当たりの坪量は、ＪＩＳ  Ｐ  ８１２４に基づいて測定され、１０ｇ／ｍ２以上２５ｇ／ｍ２以下が好ましく、１２ｇ／ｍ２以上２０ｇ／ｍ２以下がより好ましい。坪量が１０ｇ／ｍ２未満であるとシートの剛性が低くなり、所望する強度とならない。一方、坪量が２５ｇ／ｍ２を超えると紙質が硬く柔らかさに劣る。
【００３８】
（比容積）
比容積とは、密度（緊度）の逆数をいう。すなわち、比容積とは一定質量に対する容積のことで、嵩ともいわれ、体積や厚み、高さなど嵩張り状態の目安となり、次式で求められる。
比容積（ｃｍ３／ｇ）＝厚さ（μｍ）／坪量（ｇ／ｍ２）
衛生薄葉紙の比容積は、３．７ｃｍ３／ｇ以上６．０ｃｍ３／ｇ以下が好ましく、３．７ｃｍ３／ｇ以上５．５ｃｍ３／ｇ以下がさらに好ましい。比容積が３．７ｃｍ３／ｇ未満であると、吸水性と柔らかさが乏しくなる。一方、比容積が５．５ｃｍ３／ｇを超えると、平滑性が劣り、触感が悪くなる。
【００３９】
（乾燥引張り強度）
衛生薄葉紙の乾燥引張り強度は、ＪＩＳ  Ｐ  ８１１３の引張試験方法に基づいて製品プライ数のまま測定される。縦方向の乾燥引張り強度ＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）は、２．２Ｎ／２５ｍｍ以上４．２Ｎ／２５ｍｍ以下が好ましく、２．５Ｎ／２５ｍｍ以上３．８Ｎ／２５ｍｍ以下がより好ましい。また、横方向の乾燥引張り強度をＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）は、０．５０Ｎ／２５ｍｍ以上１．４０Ｎ／２５ｍｍ以下が好ましく、０．７０Ｎ／２５ｍｍ以上１．１０Ｎ／２５ｍｍ以下がより好ましい。
【００４０】
また、衛生薄葉紙の乾燥時の縦方向の引張り強度ＤＭＤＴと、乾燥時の横方向の引張り強度ＤＣＤＴの積の平方根であるＤＧＭＴ（Ｄｒｙ  Ｇｅｏｍｅｔｒｉｃ  Ｍｅａｎ  Ｔｅｎｓｉｌｅ  ｓｔｒｅｎｇｔｈ）＝（ＤＭＤＴ×ＤＣＤＴ）１／２は、１．０Ｎ／２５ｍｍ以上２．４Ｎ／２５ｍｍ以下が好ましく、１．３Ｎ／２５ｍｍ以上２．０Ｎ／２５ｍｍ以下がより好ましい。衛生薄葉紙のＤＧＭＴが１．０Ｎ／２５ｍｍ未満であると、破れ易くて実用に適さない。一方、ＤＧＭＴが２．４Ｎ／２５ｍｍを超えると衛生薄葉紙が硬くなり、柔らかさが損なわれる。
【００４１】
衛生薄葉紙を折り畳み、積層する方法としては、特に限定はなく、例えば、前述のマルチスタンド式インターフォルダ（ＭＦ）や、ロータリー式インターフォルダ（ＩＦ）等があげられる。インターフォルダを使用することで、複数の連続する衛生薄葉紙を折り畳みながら積層し、所定の長さに切断してポップアップ式の衛生薄葉紙積層体を製造し、この衛生薄葉紙積層体を収納箱の内部に収納することにより衛生薄葉紙収納体とすることができる。本発明の衛生薄葉紙は、ローション薬液を塗布しながらも、適切な強度範囲にしていることから、マルチスタンド式インターフォルダやロータリー式インターフォルダによる衛生薄葉紙の積層体の製造方法を採用しても、生産性を維持することができる。また、ティシューを収納箱から引き出すときに破れにくいことから、品質面も良好である。
【実施例】
【００４２】
以下、実施例及び比較例をあげて、本発明を具体的に説明する。また、特に断らない限り、以下に記載する「部」及び「％」は、それぞれ「質量部」及び「質量％」を示す。
【００４３】
（実施例１）
実施例１において、パルプ繊維が分散されたパルプ分散液（パルプ原料）に対して、定着剤（ポリアミン系縮合物）を添加率０．０３５％の割合で添加した。着色剤としてアニオン性直接染料を選択し、有姿換算による添加率０．１０％の割合で添加して、原紙を抄紙した。次いで、得られた原紙に対して、ローション薬液（グリセリン８４％、アミノ変性シリコーンエマルション１％、水１５％）を塗工率が原紙質量当たり１５％の割合となるよう、表裏面に印刷機を用いて塗工し、マルチスタンド式インターフォルダ（ＭＦ）を使用して色つきローションティシューを製造した。この色つきローションティシューに対する物性（紙質、色）、操業性、及び官能試験の結果を表１に示す。
【００４４】
（実施例２〜１１、比較例１〜５）
実施例２〜１１、比較例１〜３は、抄紙・製造条件を表１のとおりとし、実施例１と同様に調整し、得られた色つきローションティシューを評価した。実施例６、７、１０及び１１は、ロータリー式インターフォルダ（ＩＦ）を使用し、色つきローションティシューを製造した。なお、比較例４及び５は、着色されていないローションティシューの市販品である。実施例２〜１１の物性及び官能試験の結果を表１に、比較例１〜５の物性及び官能試験の結果を表２に示す。
【００４５】
本実施例及び比較例における物性、測定方法、試験方法及び評価方法については、下記のとおりである。
（測定条件）
坪量、厚さ、乾燥引張強度、色（Ｌ＊値、ａ＊値、ｂ＊値）は、ＪＩＳ  Ｐ  ８１１１に規定される温湿度条件下（２３±１℃、５０±２％ＲＨ）で平衡状態に保持後に行った。
【００４６】
（坪量）
坪量は、ＪＩＳ  Ｐ  ８１２４の規定に準拠して測定し、シート１枚当たりに換算した。
【００４７】
（紙厚）
紙厚は、シックネスゲージ（尾崎製作所ダイヤルシックネスゲージ「ＰＥＡＣＯＣＫ」）を用いて測定した。紙厚の測定条件は、測定荷重２５０ｇｆ、測定子直径２９ｍｍで、測定子と測定台の間に試料を置き、測定子を１秒間に１ｍｍ以下の速度で下ろしたときのゲージを読み取った。なお、１回の測定は試料を１０枚重ねて行い、１枚当たりの紙厚に換算した。紙厚は、測定を１０回繰り返して得られる平均値とした。
【００４８】
（比容積）
比容積は、シート１枚当たりの厚さをシート１枚当たりの坪量で割り、単位ｇ当たりの容積ｃｍ３で表した。
【００４９】
（乾燥引張り強度）
乾燥時の縦方向の引張り強度ＤＭＤＴと、乾燥時の横方向の引張り強度ＤＣＤＴは、ＪＩＳ  Ｐ  ８１１３の規定に準拠して、製品プライ数のまま測定した。またこの測定結果に基づいて、ＤＭＤＴと、ＤＣＤＴの積の平方根であるＤＧＭＴ＝（ＤＭＤＴ×ＤＣＤＴ）１／２を算出した。
【００５０】
（Ｌ＊値、ａ＊値、ｂ＊値）
ＩＳＯ  ２４７０（ＪＩＳ  Ｐ  ８１５０）により規定されるＬ＊値、ａ＊値及びｂ＊値は、村上色彩技術研究所社製の分光測色計ＣＭＳ−３５ＳＰＸを用いて、色つきローションティシューを測定した。
【００５１】
（官能評価）
見た目の高級感及び柔らかさについて、モニター２０人による官能評価にて行った。なお、評価基準は次のとおりとした。
５点：大変良好である、４点：良好である、３点：実用上問題ない、２点：劣る、１点：顕著に劣る
【００５２】
また、白水の汚れについては、抄紙者による官能評価にて行った。なお、評価基準は次のとおりとした。
５点：汚れが極めて少ない、４点：汚れが少ない、３点：実用上問題ない、２点：汚れる、１点：顕著に汚れる
【００５３】
ローション薬液塗工時の操業性については、製造者による官能評価にて行った。なお、評価基準は次のとおりとした。
５点：断紙が全く発生しない、４点：断紙はほとんど発生しない、３点：断紙は発生するが、実用上問題ない、２点：断紙が発生しやすい、１点：断紙の発生が顕著に多い
【００５４】
【表１】
2015137433.tif 000002
【００５５】
【表２】
2015137433.tif 000003
【００５６】
表１に示す結果から明らかなとおり、実施例１〜１１の衛生薄葉紙は、見た目の高級感、柔らかさが良好であり、白水の汚れが少なく、塗工時の操業性に優れていた。特に、実施例１〜４、６及び１０は、見た目の高級感、柔らかさ、白水の汚れ、塗工時の操業性がすべて高い評価を示した。
【００５７】
また、表２に示すとおり、Ｌ＊ａ＊ｂ＊表色系において、絶対値３未満のａ＊値とｂ＊値を有し、着色剤の有姿換算による添加率に対する定着剤の添加率が５０である比較例１は、見た目の高級感及び柔らかさが低評価となった。
【００５８】
ローション薬液を塗工せず、着色剤の有姿換算による添加率に対する定着剤の添加率が０．０８である比較例２は、柔らかさに欠け、白水の汚れが目立つこととなった。
【００５９】
定着剤を添加しなかった比較例３は、着色剤が原料パルプから流出しやすく、濃厚な色調にしようとするためには、着色剤の添加量が増え、いっそう白水の汚れが目立つこととなった。
【００６０】
着色していない市販品のティシューである比較例４及び５は、見た目の高級感に欠け、柔らかさも低い評価となった。
【００６１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。